(57)【要約】【課題】  宝石産業のための半製品の製造のために、特にチューブ及びリングの製造のために好適なパラジウム宝石合金を提供する。【解決手段】  このパラジウム宝石合金は、５８．０重量％〜７６．５重量％のパラジウム、０．５重量％〜４１．５重量％の銀及び／または銅、０．１重量％〜１５．０重量％のガリウム、ゲルマニウム及びインジウムからなる群から選ばれた少なくとも一種の元素、及び０．１重量％〜１０．０重量％の亜鉛を含む。好ましくは、０．０５重量％〜５．０重量％のタングステン及び／またはコバルトがさらに含まれることができる。さらに、この合金は、０．００１重量％〜１．０重量％のイリジウム、ロジウム及びルテニウムからなる群から選ばれた少なくとも一種の元素を含むことができる。【特許請求の範囲】
【請求項１】
−  ５８．０重量％〜７６．５重量％のパラジウム、
−  ０．５重量％〜４１．５重量％の銀及び／または銅、
−  ０．１重量％〜１５．０重量％のガリウム、ゲルマニウム及びインジウムからなる群から選ばれた少なくとも一種の元素、及び
−  ０．１重量％〜１０．０重量％の亜鉛、
を含むことを特徴とするパラジウム宝石合金。
【請求項２】
追加的に０．０５重量％〜５．０重量％のタングステン及び／またはコバルトを含むことを特徴とする請求項１に記載のパラジウム宝石合金。
【請求項３】
追加的に０．００１重量％〜１．０重量％のイリジウム、ロジウム及びルテニウムからなる群から選ばれた少なくとも一種の元素を含むことを特徴とする請求項１または２に記載のパラジウム宝石合金。
【請求項４】
銀含有量が１０．０重量％〜３２．０重量％、好ましくは１０．０重量％〜２０．０重量％または２３．０重量％〜３２．０重量％であることを特徴とする請求項１〜３のいずれか一つに記載のパラジウム宝石合金。
【請求項５】
銅含有量が３．０重量％〜１５．０重量％、好ましくは３．０重量％〜８．０重量％または８．０重量％〜１５．０重量％であることを特徴とする請求項１〜４のいずれか一つに記載のパラジウム宝石合金。
【請求項６】
ガリウム、ゲルマニウム及び／またはインジウム含有量が０．１重量％〜３．０重量％、好ましくは０．５重量％〜２．０重量％、特に０．８重量％〜１．６重量％であることを特徴とする請求項１〜５のいずれか一つに記載のパラジウム宝石合金。
【請求項７】
ガリウム、ゲルマニウム及びインジウムからなる群からの元素が好ましくはガリウムであることを特徴とする請求項１〜６のいずれか一つに記載のパラジウム宝石合金。
【請求項８】
亜鉛含有量が０．５重量％〜４．０重量％、好ましくは１．０重量％〜３．０重量％、特に１．２重量％〜２．５重量％であることを特徴とする請求項１〜７のいずれか一つに記載のパラジウム宝石合金。
【請求項９】
タングステン及び／またはコバルト含有量が０．１重量％〜２．０重量％、好ましくは０．１重量％〜１．０重量％、特に０．２重量％〜０．６重量％であることを特徴とする請求項２〜８のいずれか一つに記載のパラジウム宝石合金。
【請求項１０】
タングステン及びコバルトからなる群からの元素が好ましくはタングステンであることを特徴とする請求項２〜９のいずれか一つに記載のパラジウム宝石合金。
【請求項１１】
イリジウム、ロジウム及び／またはルテニウム含有量が０．０２重量％〜１．０重量％、好ましくは０．０２重量％〜０．２重量％、特に０．０２重量％〜０．０８重量％であることを特徴とする請求項３〜１０のいずれか一つに記載のパラジウム宝石合金。
【請求項１２】
イリジウム、ロジウム及びルテニウムからなる群からの元素が好ましくはルテニウムであることを特徴とする請求項３〜１１のいずれか一つに記載のパラジウム宝石合金。
【請求項１３】
−  ５８．０重量％〜５９．０重量％、好ましくは５８．５重量％のパラジウム、
−  ２５．０重量％〜３０．０重量％の銀、
−  １０．０重量％〜１２．０重量％の銅、
−  ０．９重量％〜１．１重量％のガリウム、ゲルマニウム及び／またはインジウム、好ましくはガリウム、
−  １．４重量％〜１．６重量％の亜鉛、
−  ０．３重量％〜０．６重量％のタングステン及び／またはコバルト、好ましくはタングステン、及び
−  ０．０４重量％〜０．０６重量％のイリジウム、ロジウム及び／またはルテニウム、好ましくはルテニウム、
からなることを特徴とする請求項１〜１２のいずれか一つに記載のパラジウム宝石合金。
【請求項１４】
−  ５８．５重量％のパラジウム、
−  ２７．８５重量％の銀、
−  １０．８重量％の銅、
−  １．０重量％のガリウム、
−  １．５重量％の亜鉛、
−  ０．３重量％のタングステン、及び
−  ０．０５重量％のルテニウム、
からなることを特徴とする請求項１３に記載のパラジウム宝石合金。
【請求項１５】
−  ５９．０重量％〜６１．０重量％、好ましくは６０．０重量％のパラジウム、
−  ２５．０重量％〜３０．０重量％の銀、
−  ８．０重量％〜１０．０重量％の銅、
−  ０．９重量％〜１．１重量％のガリウム、ゲルマニウム及び／またはインジウム、好ましくはガリウム、
−  １．８重量％〜２．２重量％の亜鉛、
−  ０．３重量％〜０．６重量％のタングステン及び／またはコバルト、好ましくはタングステン、及び
−  ０．０４重量％〜０．０６重量％のイリジウム、ロジウム及び／またはルテニウム、好ましくはルテニウム、
からなることを特徴とする請求項１〜１２のいずれか一つに記載のパラジウム宝石合金。
【請求項１６】
−  ６０．０重量％のパラジウム、
−  ２７．７５重量％の銀、
−  ８．７重量％の銅、
−  １．０重量％のガリウム、
−  ２．０重量％の亜鉛、
−  ０．５重量％のタングステン、及び
−  ０．０５重量％のルテニウム、
からなることを特徴とする請求項１５に記載のパラジウム宝石合金。
【請求項１７】
−  ７４．０重量％〜７６．０重量％、好ましくは７５．０重量％のパラジウム、
−  １３．０重量％〜１７．０重量％の銀、
−  ４．５重量％〜７．０重量％の銅、
−  １．４重量％〜１．６重量％のガリウム、ゲルマニウム及び／またはインジウム、好ましくはガリウム、
−  １．８重量％〜２．２重量％の亜鉛、
−  ０．２重量％〜０．４重量％のタングステン及び／またはコバルト、好ましくはタングステン、及び
−  ０．０４重量％〜０．０６重量％のイリジウム、ロジウム及び／またはルテニウム、好ましくはルテニウム、
からなることを特徴とする請求項１〜１２のいずれか一つに記載のパラジウム宝石合金。
【請求項１８】
−  ７５．０重量％のパラジウム、
−  １５．２５重量％の銀、
−  ５．９重量％の銅、
−  １．５重量％のガリウム、
−  ２．０重量％の亜鉛、
−  ０．３重量％のタングステン、及び
−  ０．０５重量％のルテニウム、
からなることを特徴とする請求項１７に記載のパラジウム宝石合金。
【請求項１９】
合金が少なくとも１８０ＨＶの硬度を持つことを特徴とする請求項１〜１８のいずれか一つに記載のパラジウム宝石合金。
【請求項２０】
合金が１２．０ｇ／ｃｍ３未満、好ましくは１１．５ｇ／ｃｍ３未満の相対密度を持つことを特徴とする請求項１〜１９のいずれか一つに記載のパラジウム宝石合金。
【請求項２１】
宝石製造のための半製品であって、少なくとも部分的に、好ましくは完全に、請求項１〜２０のいずれか一つに記載された合金から作られることを特徴とする半製品。
【請求項２２】
管状または環状半製品であることを特徴とする請求項２１に記載の半製品。
【発明の詳細な説明】
【技術分野】
【０００１】
本発明は、主として新規なパラジウム宝石合金、及びこれらの合金の補助により製造された半製品に関する。
【背景技術】
【０００２】
パラジウムはいわゆる白金金属族からの元素である。それは白金に似た輝白色であるが、白金よりかなり軽量でかつ著しく硬い。それはまた、一般的に白金よりかなり安い。
【０００３】
宝石製造では、パラジウムは主として他の元素、特に金への添加物としての用途を見出していることが多い。例えば、パラジウムは、いわゆるホワイトゴールドまたはグレイゴールドを形成するために金の「変色」で合金添加物として使用されることが多い。
【０００４】
その好ましい性質にもかかわらず、パラジウムまたはパラジウム合金から作られた宝石はこれまで比較的まれである。これは本質的に驚くべきことである。なぜならパラジウムは室温で酸素と反応せず、変色に対して非常に抵抗性があり、かつその金属的輝き（光沢）を保持するからである。
【０００５】
宝石分野に対するパラジウムのこれらの基本的に好ましい性質にもかかわらず、純パラジウム（９９９）を別として、９５０及び５００の純含有量を持つパラジウム合金のみが、出願人の知る限り宝石アイテムのために現在利用可能である。
【発明の概要】
【発明が解決しようとする課題】
【０００６】
従って、本発明は、宝石アイテムのためにさらなるパラジウム合金を利用可能にする問題に対処する。特に、かかる合金は、結婚指輪を作るためのチューブ及びリングの製造のために適していることを意図されている。これらの目的のために、それは一般的に少なくとも１８０ＨＶ（ビッカース硬度）の硬度を達成することを目標としている。
【課題を解決するための手段】
【０００７】
この問題は、請求項１の特徴を持つパラジウム宝石合金により解決される。これらの合金の好適な実施態様は従属請求項２〜２０に記載されている。本発明はさらに、請求項２１及び２２による半製品を含む。全ての請求項の用語は、これによりこの明細書の内容を構成する。
【０００８】
本発明によれば、新規なパラジウム宝石合金は、
−  ５８．０重量％〜７６．５重量％のパラジウム（Ｐｄ）、
−  ０．５重量％〜４１．５重量％の銀（Ａｇ）及び／または銅（Ｃｕ）、
−  ０．１重量％〜１５．０重量％のガリウム（Ｇａ）、ゲルマニウム（Ｇｅ）及びインジウム（Ｉｎ）からなる群から選ばれた少なくとも一種の元素、及び
−  ０．１重量％〜１０．０重量％の亜鉛（Ｚｎ）、
を含む。
【０００９】
ここで、パラジウム含有量は、請求された宝石合金の純含有量を規定する。銀または銅の添加は合金の成形性及び色相（ｈｕｅ）に影響する。ガリウム、ゲルマニウム及び／またはインジウムの添加は合金の硬度及び融点に影響を持つ。合金への亜鉛の添加の影響は成形性及び硬度にプラスの効果を持つ。
【００１０】
発展例として、本発明による宝石合金は、追加的に０．０５重量％〜５．０重量％のタングステン（Ｗ）及び／またはコバルト（Ｃｏ）を含む。これらの二種の元素の合金への影響は主として粒状化の細度及び硬度に効果を持つ。
【００１１】
さらに、もし本発明による宝石合金が追加的にイリジウム（Ｉｒ）、ロジウム（Ｒｈ）及びルテニウム（Ｒｕ）からなる群から選ばれた少なくとも一種の元素を０．００１重量％〜１．０重量％含むなら、さらに好ましい。これらの元素の添加は同様に、合金のより微細な粒状化をもたらす。
【００１２】
銀含有量に関して、１０．０重量％〜３２．０重量％の銀含有量が本発明による上述の宝石合金の全ての場合に好ましい。この範囲内では、一方では１０．０重量％〜２０．０重量％または他方では２３．０重量％〜３２．０重量％の銀含有量が特に強調されるべきである。
【００１３】
加えて、銅含有量に関して、３．０重量％〜１５．０重量％の銅含有量が本発明による上述の宝石合金の全ての場合に好ましい。この範囲内では、一方では３．０重量％〜８．０重量％または他方では８．０重量％〜１５．０重量％の銅含有量が特に強調されるべきである。
【００１４】
既に述べたように、本発明による宝石合金中に含まれる元素ガリウム、ゲルマニウム及び／またはインジウムはいわゆる融点低下剤として知られており、すなわちかかる元素を添加することにより、融点がこれらの元素を含まない合金と比べて低下されることができる。さらに、これらの元素は、得られた合金の硬度を増加することができる。
【００１５】
これに関して、本発明による宝石合金のガリウム、ゲルマニウム及び／またはインジウム含有量は好ましくは０．１重量％〜３．０重量％、特に０．５重量％〜２．０重量％である。最後に述べた範囲内で、０．８重量％〜１．６重量％の含有量が特に強調されるべきである。
【００１６】
本発明の場合、これに関して、もし、上述の元素の群（ガリウム、ゲルマニウム及びインジウム）から、少なくともガリウムが含まれるなら、好ましくはガリウムのみが合金中のかかる添加物として与えられるなら、さらに好ましい。
【００１７】
本発明による宝石合金の亜鉛含有量は好ましくは０．５重量％〜４．０重量％、特に１．０重量％〜３．０重量％である。最後に述べた範囲内で、１．２重量％〜２．５重量％の亜鉛含有量が特に強調されるべきである。
【００１８】
本発明による宝石合金の場合に、タングステン及び／またはコバルト含有量は好ましくは０．１重量％〜２．０重量％、特に０．１重量％〜１．０重量％である。最後に述べた範囲内で、０．２重量％〜０．６重量％のタングステン及び／またはコバルト含有量が特に強調されるべきである。
【００１９】
発展例では、本発明の場合に、もしタングステン及びコバルトからなる群からの元素が好ましくはタングステンであるなら、好ましい。
【００２０】
既に述べたように、本発明の好適な実施態様の場合に、イリジウム、ロジウム及びルテニウムからなる群からの少なくとも一種の元素が含まれる。同様に既に述べたように、かかる元素はいわゆる粒度改善剤（ｇｒａｉｎ  ｒｅｆｉｎｅｒｓ）として知られている。なぜならそれらは、得られた合金がこれらの元素を含まない合金と比べてより低い平均粒度を持つことを確実にすることができるからである。
【００２１】
これに関して、本発明の場合、もしイリジウム、ロジウム及び／またはルテニウム含有量が０．０２重量％〜１．０重量％、特に０．０２重量％〜０．２重量％であるなら、好ましい。最後に述べた範囲内で、０．０２重量％〜０．０８重量％のイリジウム、ロジウム及び／またはルテニウム含有量がさらに強調されるべきである。
【００２２】
本発明によれば、もし三つの上述の元素イリジウム、ロジウム及びルテニウムの中から、少なくともルテニウムが含まれるなら、好ましくはルテニウムのみがかかる添加物として与えられるなら、好ましい。
【００２３】
発展例では、本発明の場合、本発明によるパラジウム宝石合金の好適な実施態様の三つの副群が強調されることができる。これらの実施態様は５８５（すなわち５８．５重量％）、６００（すなわち６０．０重量％）及び７５０（すなわち７５．０重量％）の純パラジウム含有量を中心にして分類され、さらに５８５の純パラジウム含有量を持つ実施態様が特に強調されるべきである。
【００２４】
従って、本発明による宝石合金の好適な実施態様の第一群は、
−  ５８．０重量％〜５９．０重量％、好ましくは５８．５重量％のパラジウム、
−  ２５．０重量％〜３０．０重量％の銀、
−  １０．０重量％〜１２．０重量％の銅、
−  ０．９重量％〜１．１重量％のガリウム、ゲルマニウム及び／またはインジウム、好ましくはガリウム、
−  １．４重量％〜１．６重量％の亜鉛、
−  ０．３重量％〜０．６重量％のタングステン及び／またはコバルト、好ましくはタングステン、及び
−  ０．０４重量％〜０．０６重量％のイリジウム、ロジウム及び／またはルテニウム、好ましくはルテニウム、
からなる。
【００２５】
特に、かかる宝石合金は、
−  ５８．５重量％のパラジウム、
−  ２７．８５重量％の銀、
−  １０．８重量％の銅、
−  １．０重量％のガリウム、
−  １．５重量％の亜鉛、
−  ０．３重量％のタングステン、及び
−  ０．０５重量％のルテニウム、
からなる。
【００２６】
従って、本発明による宝石合金の好適な実施態様の第二群は、
−  ５９．０重量％〜６１．０重量％、好ましくは６０．０重量％のパラジウム、
−  ２５．０重量％〜３０．０重量％の銀、
−  ８．０重量％〜１０．０重量％の銅、
−  ０．９重量％〜１．１重量％のガリウム、ゲルマニウム及び／またはインジウム、好ましくはガリウム、
−  １．８重量％〜２．２重量％の亜鉛、
−  ０．３重量％〜０．６重量％のタングステン及び／またはコバルト、好ましくはタングステン、及び
−  ０．０４重量％〜０．０６重量％のイリジウム、ロジウム及び／またはルテニウム、好ましくはルテニウム、
からなる。
【００２７】
特に、かかる宝石合金は、
−  ６０．０重量％のパラジウム、
−  ２７．７５重量％の銀、
−  ８．７重量％の銅、
−  １．０重量％のガリウム、
−  ２．０重量％の亜鉛、
−  ０．５重量％のタングステン、及び
−  ０．０５重量％のルテニウム、
からなる。
【００２８】
従って、本発明による宝石合金の好適な実施態様の第三群は、
−  ７４．０重量％〜７６．０重量％、好ましくは７５．０重量％のパラジウム、
−  １３．０重量％〜１７．０重量％の銀、
−  ４．５重量％〜７．０重量％の銅、
−  １．４重量％〜１．６重量％のガリウム、ゲルマニウム及び／またはインジウム、好ましくはガリウム、
−  １．８重量％〜２．２重量％の亜鉛、
−  ０．２重量％〜０．４重量％のタングステン及び／またはコバルト、好ましくはタングステン、及び
−  ０．０４重量％〜０．０６重量％のイリジウム、ロジウム及び／またはルテニウム、好ましくはルテニウム、
からなる。
【００２９】
特に、かかる宝石合金は、
−  ７５．０重量％のパラジウム、
−  １５．２５重量％の銀、
−  ５．９重量％の銅、
−  １．５重量％のガリウム、
−  ２．０重量％の亜鉛、
−  ０．３重量％のタングステン、及び
−  ０．０５重量％のルテニウム、
からなる。
【００３０】
発展例では、本発明による宝石合金は好ましくは≧１８０ＨＶ（焼鈍後）、特に２００（±１０）ＨＶのいわゆるビッカース硬度を持つ。
【００３１】
ビッカースによる硬度試験は当業者に知られている。そこではＨＶ５は５０Ｎ（ニュートン）の試験力に相当する。貴金属合金の場合、この規格はかかる材料の硬度のための通例の規格である。
【００３２】
加えて、本発明による宝石合金は好ましくは≦１２．０ｇ／ｃｍ３、特に≦１１．５ｇ／ｃｍ３の相対密度を持つ。本発明によるかかる好適な合金の場合、これらは比較的軽量であり、従って安価な材料である。比較のため、既知のパラジウムを持つ５８５ホワイトゴールド合金は例えば１４．３ｇ／ｃｍ３の相対密度を持ち、既知のパラジウムを持つ７５０ホワイトゴールド合金であっても１５．９ｇ／ｃｍ３の相対密度を持つ。
【００３３】
さらに、本発明によるパラジウム宝石合金は１２５０℃未満の溶融間隔を持つことができる。好ましくは、かかる溶融間隔は１１４０℃〜１２２０℃に位置する。これに関して、合金、特に宝石産業で使用される合金は、明確な融点を持たないが、溶融範囲、いわゆる溶融間隔を持つことは指摘されるべきである。この溶融間隔内で、合金はまず軟化し、それらが次いで徐々に液化し、次いで実際に液体状態に移行する。従って、かかる合金の加工のためには、かかる溶融間隔ができるだけ低く、従ってそれらが溶融されることができかつさらに簡単な方法で加工されることができるなら、有利である。
【００３４】
最後に、本発明は宝石製造のための半製品を含み、それは少なくとも部分的に、好ましくは完全に本発明による合金から作られる。これらの半製品は対応する合金材料から前もって作られた幾何学的形状であり、それらは続いてさらにそれぞれの宝石の最終製品を形成するために手細工によりまたは工業的方法により加工されることは知られている。宝石分野では、かかる半製品は一般的に、例えば、チューブ、棒、リング、シート、バンド、ワイヤー等である。それらは、まず半製品鋳造品として製造され、次いで一般的にさらに希望の寸法を持つ最終半製品に加工され、好ましくは成形される。
【００３５】
本発明によれば、もし本発明による半製品が管状または環状半製品であるなら、好ましい。かかる半製品は、結婚指輪を含む宝石リングの製造のために極めて良く適している。
【００３６】
本発明は要するに全ての一連の利点を含む。
【００３７】
例えば、パラジウムの使用に含まれる初めに説明した利点が一般的に達成される。本発明によるパラジウム宝石合金は、高い色安定性を持つ心地良いグレイホワイト色を持つ。この合金は変色に対し非常に抵抗性であるので、ロジウム被覆（ロダナイジング）は、これが純粋に美観的理由のために望まれるときを除いて必要でない。知られているように、いわゆるロダナイジングは金属のロジウムによる化学被覆または電気被覆である。かかる被覆は化学的にかつ機械的に非常に抵抗性でありかつクロム状輝きを持つ。
【００３８】
さらに、本発明による合金は高い延性を持ち、すなわちこの材料は、それが破断するかまたは引裂かれる前に高い成形性を持つ。さらに、本発明による合金は、例えば５０μｍ未満、特に２０〜３５μｍの平均粒度を持つ微粒子状の微細構造を持つ。従って、それらは手工具及び工作機械による両方で、例えば全ての一般的に使用されるＣＮＣ（コンピュータ数値制御）技術により加工されることができる。これはまた、通常の切削刃／インサートに、及びＰＣＤ（多結晶ダイヤモンド）を含むダイヤモンド工具に適用される。
【００３９】
本発明による合金の場合、少なくとも１８０ＨＶ（ビッカース硬度、焼鈍された、すなわちいわゆるソフト硬度）の硬度が容易に達成されることができ、従って、特に５８５（５８．８重量％）の純パラジウム含有量を持つかかる合金はまた、結婚指輪の製造のために適している。これに関して、多色結婚指輪がまた、異なる色の合金を持つ本発明による宝石合金を使用することにより、特にいわゆる拡散溶接により、製造されることができる。この工程により、金属加工物が互いに連結され、そうすることにより溶接接続部の非常に高い品質を得る。工程自身及びその工程パラメーターは当業者に十分に知られている。本発明による合金は、拡散溶接工程により加工されることができるのみならず、またその後も少なくとも１８０ＨＶの硬度を（変形なしに）持つことができる。
【００４０】
さらに、特に１２．０ｇ／ｃｍ３未満、好ましくは１１．５ｇ／ｃｍ３未満の本発明による合金の相対密度は同等の純含有量の他の金属の合金の相対密度よりかなり低いことは再度強調されるべきである。さらに、（主）合金元素としてのパラジウムの使用のため、本発明による合金は、例えば白金の同等の純含有量を持つ合金よりかなり安い。
【００４１】
従って、本発明による合金は、例えば５８５の金含有量を持つホワイトゴールド合金に対する低コスト代替物となり、それはまた、本発明による合金がかかる合金と組み合わせて使用されることを可能にする。
【００４２】
最後に、本発明による合金は通常のストランド鋳造工程により製造されることができることもまた強調されるべきである。ストランド鋳造は金属及び合金から半製品を製造するための工程として当業者に知られており、この工程は一般的に連続的に実行され、従って希望の半製品の連続ストランドが提供される。既に述べたように、本発明による合金の溶融間隔は一般的に１２５０℃未満に位置するので、それらはかかる工程により簡単な方法で溶融されかつさらに加工されることができる。特にストランド鋳造の場合、合金のために必要な溶融間隔がこの工程を使用可能にするためにあまり高くする必要がない。ストランド鋳造の場合、溶融材料は、材料をストランドに変換するために特定の時間に渡って十分に低い粘度のものでなければならない。材料の早期凝固は防がれなければならない。
【００４３】
本発明の上述の特徴及びさらなる特徴は、従属請求項に関する以下の実施例から明らかである。個々の特徴はそれら自身または互いに組み合わせて実現されることができる。
【発明を実施するための形態】
【００４４】
実施例
【００４５】
１０００（‰）の全重量に対して５８５のパラジウムの純含有量を持つ本発明によるパラジウム合金が製造される。個々の構成成分は以下の通りである：
−  ５８５パラジウム（Ｐｄ）、
−  ２７８．５銀（Ａｇ）、
−  １０８銅（Ｃｕ）、
−  １０ガリウム（Ｇａ）、
−  １５亜鉛（Ｚｎ）、
−  ３タングステン（Ｗ）、及び
−  ０．５ルテニウム（Ｒｕ）。
【００４６】
重量％に変換すると、本発明によるこの合金は結果として以下の組成を持つ：
−  ５８．５重量％パラジウム、
−  ２７．８５重量％銀、
−  １０．８重量％銅、
−  １．０重量％ガリウム、
−  １．５重量％亜鉛、
−  ０．３重量％タングステン、及び
−  ０．０５重量％ルテニウム。
【００４７】
これらの構成成分は好適な予備合金を用いて誘導炉内で溶融される。
【００４８】
得られた合金は１１４５℃〜１２２０℃の溶融間隔を持ち、従ってストランド鋳造工程で半製品、特にチューブ及びリングに加工されることができる。焼鈍（８５０℃）された合金の硬度は１８０ＨＶ〜２００ＨＶである。この合金は１０．９ｇ／ｃｍ３の相対密度を持つ。この合金は微粒子化され（平均粒度５０μｍ未満）、良好に加工される（機械加工される）（旋削及び圧延加工）ことができ、成形、拡散溶接及び研磨を受けることができる。
【国際調査報告】
2012527529.tif 000002
2012527529.tif 000003
2012527529.tif 000004
2012527529.tif 000005
2012527529.tif 000006
2012527529.tif 000007